Description Domaine Technique La présente invention concerne le retravaillage des modules et plus particulièrement se rapporte à un procédé d'élimina- tion des plots de soudure demeurant sur un substrat en céra- mique après le retrait d'une microplaquette semi-conductrice, fixée à des conducteurs formés sur le substrat par des colonnes de soudure, à un emplacement déterminé. Dans son essence la présente invention concerne un procédé d'élimination, dans lequel les plots de soudure sont absorbés par un bloc en cuivre poreux (pratiquement de la taille d'une microplaquet- te) qui est appliqué contre lesdits plots, pendant qu'un faisceau énergétique, assure la fusion de la soudure. Etat de la Technique Les présents développements de la micro-électronique vers une intégration à grande échelle imposent le recours à des modules comportant de nombreuses microplaquettes semi- conductrices. Un tel module consiste par exemple en un substrat en céramique, du type multicouches. Les microplaquettes semi-conductrices sont soudées sur un réseau de conducteurs disposé sur une surface dite supérieure de ce module, à des emplacements déterminés. Après avoir été protégé sur la surface supérieure, par des résines d'encapsulation spéciales, le substrat est enfermé dans un capot, généralement métallique tandis que la surface inférieure également protégée, est munie de broches d'entrée- sortie, pour assurer les liaisons électriques avec les circuits extérieurs. La production de modules dont chaque substrat comporte 1Ox10 microplaquettes semi-conductrices peut être dès maintenant envisagée. Ces microplaquettes sont elles-mêmes à forte densité d'intégration, et leur prix peut être fort élevé, ce qui rend finalement un tel module extrêmement coûteux. Au cours de l'utilisation industrielle de ce type de modules à microplaquettes multiples, notamment dans des calculateurs à hautes performances, le besoin peut se faire sentir, d'avoir à changer une ou plusieurs microplaquettes, notamment parce qu'elle a été déterminée comme étant défectueuse. La probabilité de ce besoin est d'autant plus grande que le module comporte un plus grand nombre de microplaquettes. En d'autres termes ce que l'on recherche, c'est un procédé qui permet de retirer la microplaquette défectueuse, d'un emplacement déterminé, de remettre en état les colonnes de soudure qui se trouvent alors avec des hauteurs et des formes irrégulières, selon des standards déterminés, d'introduire le flux de soudure et enfin de disposer une nouvelle microplaquette munie de ses billes de soudure, à cet emplacement, selon une orientation désirée et de la fixer par la technique du reflux de soudure. Comme exemples de l'état de la technique, en ce qui concerne le retrait des microplaquettes par des pro- cédés thermiques, on peut citer dans 1'IBM Technical Disclosure Bulletin, les articles "Use of a Heated Gas Jet to Remove a Silicon Chip Soldered to a Substrate" Vol. 20, No.9, février 1978, page 3725 et "Inverted hot Gas Selected Chip Removal" Vol. 21, No.9, février 1979, page 3592. Cependant, l'opération la plus difficile est celle de la remise en état des colonnes de soudures, qui consiste pratiquement à éliminer la soudure, sans que cette élimination soit totale (pour faciliter la fixation de la nouvelle microplaquette). Il est donc souhaitable qu'un tel procédé soit rapide, simple et bon marché. Il ne doit, bien sûr, pas affecter les microplaquettes voisines, ni détériorer le réseau de conducteurs présents sur la surface du substrat, ni laisser des coulures de soudure susceptibles d'entraîner des courts-circuits non désirés entre conducteurs. Il ne doit pas être destructif, c'est-à- dire qu'il doit pouvoir être utilisé plusieurs fois pour un même emplacement. Enfin il doit permettre le contrôle du volume et des dimensions des zones de soudure restantes, qui sont destinées, comme on l'a écrit ci-dessus à faciliter le placement et la fixation des microplaquettes nouvelles. Il y a dans l'état de la technique, de nombreux appareils et procédés pour l'étape de remise en état des colonnes de soudure. On pourra notamment se référer aux articles suivants de 1'IBM Technical Disclosure Bulletin: "Centrifugal Solder Dress Process" Vol. 22, No.9, février 1980, page 4044, "Cleaning of Solder Pads Prior to a Rework Operation" Vol. 18, No.5, Octobre 1975, page 1384 et "LSI Chip Removal and Dressing Tool" Vol. 19, No.5, octobre 1976, page 1641. Schématiquement on peut regrouper les procédés selon deux grandes techniques: les procédés thermiques et les procédés mécaniques. Avec les procédés thermiques, la soudure est généralement fondue, puis retirée par soufflage, aspiration, ou encore en mouillant une microplaquette de simulation de façon que lorsque cette dernière est retirée, elle emporte avec elle, l'excès de soudure. Ces procédés thermiques ne sont pas totalement satisfaisants parce que soit complexes (utilisation d'une puce de simulation) ou longs (aspiration) ou cause de nombreux court-circuits et risque de fusion de colonnes voisines (soufflage). Dans tous les cas l'élimination est irrégulière et rarement suffisante. Avec ces procédés l'opération nécessite souvent une inspection visuelle et parfois des retouches, sinon il serait très difficile de placer correcte- ment la nouvelle microplaquette et de la fixer en garantissant une bonne qualité de contact. Les procédés mécaniques compor- tent généralement l'utilisation d'une lame coupante qui sectionne à hauteur désirée les colonnes de soudure, ces procédés sont difficiles à mettre en oeuvre dès que la population de microplaquettes s'accroit et en outre ils con- duisent aux mêmes défauts que ceux mentionnés ci-dessus en raison de la mauvaise planélté des substrats en céramique. Un procédé récent mettant en oeuvre une combinaison de ces deux techniques comporte l'application d'un masque muni d'ouvertures aux emplacements des colonnes de soudure. Les portions de colonnes qui dépassent du masque sont ramollies puis brossées. Ce dernier procédé présente les inconvénients suivants: il existe sur le marché de très nombreuses micro- plaquettes présentant des configurations de billes de soudure différentes, à chacune de ces microplaquettes devra corres- pondre un masque particulier. Si la microplaquette précédente Z) a été mal retirée, les coulures de soudure peuvent empêcher l'application du masque. Enfin on comprend qu'avec cette -technique et en raison de l'épaisseur du masque ( > 20 microns), l'élimination de la soudure ne pourra être que partielle. Exposé de l'Invention Tel qu'il est exposé dans les revendications, le procédé d'élimination de plots de soudure portés par un substrat généralement en céramique, conforme aux enseignements de la 1O présente invention comporte l'étape de: application contre le substrat à l'emplacement choisi de la configuration de plots de soudure à éliminer d'un bloc solide poreux ayant une grande capacité d'absorption et susceptible de supporter la température de travail qui est celle de la soudure fondue. Dans un mode de réalisation préféré, ce bloc sera constitué par du cuivre fritté et poreux, éventuellement pré-étamé. Le présente procédé s'est révélé simple, de mise en oeuvre facile, peu coûteux, présentant l'avantage de n'être tributaire ni de la configuration de billes de soudure, ni des défauts de planéIté du substrat. L'absorption est totale, sans risque de coulures. L'expérimentation a montré que la hauteur restante des plots était inférieure à 5 microns, elle était très régulière, ce qui présente un double avantage: présence (même si elle est minimum) d'une certaine quantité de soudure qui assure le pré-étamage des conducteurs et hauteur suffisam- ment faible et régulière pour que le placement et la fixation de la nouvelle microplaquette s'effectue dans les meilleures conditions. D'autres objets, caractéristiques et avantages de la pré- sente invention ressortiront mieux de l'exposé qui suit, fait en référence aux dessins annexes à ce texte, qui re- présentent un mode de réalisation préféré de celle-ci-. Brève Description des Figures La figure i représente le principe du présent procédé d'élimination des plots de soudure demeurant sur la surface d'un substrat. Les figures 2, 3 et 4 montrent la mise en oeuvre de ce procédé dans le cadre plus général du retravaillage d'un module dont on veut retirer une microplaquette défectueuse pour la remplacer par une nouvelle. Description de l'Invention 1. PRINCIPE La figure 1 représente schématiquement en coupe une portion d'un module électronique 10 dont le capot a été enlevé. Elle montre plus particulièrement un substrat 11, généralement du type multi-couches en céramique muni de ses broches de connexion 12, à l'emplacement d'une microplaquette reconnue défectueuse qui a été préalablement retirée. Cette microplaquette (non représentée) était reliée à des emplace- ments déterminés (par exemple 13) du réseau de conducteurs par des colonnes de soudure; lors du retrait de la microplaquette (étape qui sera décrite ci-après), ces colonnes de soudure sont restées avec des hauteurs et des formes irrégulières et cons- tituent les plots 14. C'est le but essentiel du procédé d'éli- mination de soudure, qui fait l'objet de la présente de- mande, de ne laisser qu'une mince pellicule de soudure, de hauteur contrôlée et très faible ( rencée en 14' dans l'encadré, parfaitement délimitée, au doigt du conducteur correspondant 13. Dans son principe, le nettoyage de ces plots de soudure 14 est obtenu, en utilisant 1' "effet d'éponge" particulièrement efficace d'un bloc de cuivre poreux, pré-étamé, combiné à l'application de chaleur pour fondre ces plots de soudure. Ce bloc est obtenu par un frittage limité en atmosphère d'hydrogène de billes de cuivre de diamètre contrôlé. 2. MODE DE REALISATION PREFERE DU PROCEDE DE RETRAVAILLAGE Le procédé de retravaillage d'un module va être décrit à l'aide des figures 2 à 4. Sur la figure 2 on a représenté schématiquement l'étape de retrait d'une microplaquette jugée défectueuse. Un fragment d'un substrat en céramique 11 supportant trois microplaquettes semi-conductrices 15, grâce à des colonnes de soudure 16. Ce fragment peut avoir été préalablement réchauffé. L'appareil de retrait des microplaquettes est représentée de façon très simplifiée, il comporte un bulbe réfléchissant 17 d'une forme appropriée pour limiter l'action de retrait à une seule microplaquette et d'une source de chaleur 18 destinée à chauffer localement l'emplacement choisi, par exemple une lampe infra-rouge disposée au-dessus d'une fenêtre en quartz 19. En outre la forme du bulbe permet en combinaison avec des moyens à vide (non représentés), d'assurer un effet de préhension utile pour la manipulation des microplaquettes. Le bulbe est positionné au-dessus de la microplaquette à retirer, par exemple à l'aide d'un système optique (non représenté), la source de chaleur est activée et on fait circuler un courant d'azote dans le bulbe. Quand la soudure est suffisamment ramollie, le bulbe est alors mis en contact avec le vide et la microplaquette est aspirée, laissant des plots de soudure 14 tels que ceux représentés sur les figures 1 et 3. On libère alors la microplaquette défectueuse qui peut être récupérée et analysée le cas échéant. Un équipement approprié est décrit dans la demande de brevet européen déposée par la demanderesse le 13 novembre 1978 sous le numéro 78300619.0 et publiée sous le numéro 2884. A l'étape suivante montrée sur la figure 3 on vient placer au-dessus de l'empla- cement des plots 14, un bloc de cuivre poreux pré-étamé et préfluxé 20 maintenu par le bulbe faisant office de pipette. Ce bloc est pratiquement aux dimensions des microplaquettes 15. Ensuite, le bulbe vient l'appliquer fermement contre les plots de soudure pendant que la source de chaleur est mise de nouveau en action, sous un jet d'azote, quand les plots de soudure et le bloc de cuivre ont atteint la température désirée de fusion de la soudure, celle-ci est instantanément absorbée par le bloc; ce dernier est alors retiré à chaud puis placé en attente d'une opération ultérieure. Divers essais ont été réalisés avec un bloc de cuivre massif (principe de la panne à souder) mais il n'y avait pas élimina- tion satisfaisante des plots de soudure et en plus l'opération dure longtemps; des résultats meilleurs ont été obtenus avec un bloc de cuivre doré mais il y avait alors un risque de contamination de la soudure par de l'or, et donc un risque au niveau de la fiabilité. D'autres essais ont porté sur une tresse de cuivre, mais dans ce cas la surface n'était pas suffisamment plane pour assurer une élimination régulière de la soudure. Sur la figure 4 on a représenté le bulbe 17-maintenant une nouvelle microplaquette 151 au-dessus de l'emplacement choisi. Après élimination de la soudure en excès, les plots de soudure restants sont montrés sur la figure par la référence 14'. On procède alors aux opérations suivantes: le bulbe agissant comme dispositif de manipulation vient placer la nouvelle microplaquette 15' (avec une pression de pose inférieure à 600g), préalablement préfluxée, munie de ses billes de soudure 21 contre les plots de soudure 14'. On souffle de l'azote dans le bulbe pour décoller la microplaquette de l'extrémité du bulbe. On relève alors légèrement le bulbe puis on chauffe à la température désirée pour que se forment les nouvelles colon- nes de soudure. Le courant duazote est alors arrêté et on fait remonter le bulbe en position de repos. On peut noter que, grâce à la nouvelle étape d'élimination de soudure qui laisse des plots très minces ( et uniformes, qui ne nécessite donc pas une étape supplé- mentaire d'inspection visuelle et de retouche manuelle, toutes les opérations ci-dessus peuvent être entièrement automatisées et réalisées en une seule passe, si plusieurs microplaquettes doivent être remplacées. En outre on notera que le procédé et l'appareil mise en oeuvre n'ont d'effet que sur un emplacement (une microplaquette) bien déterminée sans action sur les autres. 3. MODE DE FABRICATION PREFERE DES BLOCS DE CUIVRE Des matériaux autres que le cuivre, par exemple le nickel, sont susceptibles d'être utilisés, cependant l'ex- périmentation a montré que le cuivre assurait les meilleurs résultats. La préparation de la pate consiste à mélanger dans un becher, 10g de poudre de cuivre (référence 21 GS 300 TV fabriquée par la Société Baudier) avec 0,8g de camphre et 0,7cc d'alcool isopropylique, puis à laisser reposer deux heures. La p&te est retournée toutes les 30 minutes. La pâte est alors tamisée (écran de 165 mesh 4) pour être bien homo- gène. On pèse environ 0,15g de cette poudre, que l'on verse dans une matrice comportant un poinçon et un contre poinçon, on applique alors sur ces poinçons une pression d'environ 1000 bars pendant environ 10 secondes pour assurer le pressage et la formation d'un bloc d'environ 5x5xl,5mm. Les blocs obtenus sont disposés sur des plaques d'alumine et introduits dans un four. La température d'introduction du chargement est de-l'ordre de 600C. Puis sous atmosphère d'hydrogène, la température est portée à 800'C environ ce qui assure l'élimi- nation du camphre et de l'alcool et donc l'agglomération des billes de cuivre. On obtient des blocs de cuivre poreux. Il est recommandé que ces blocs soient étamés, le procédé suivant peut être utilisé. On verse du flux sur une plaque de verre et on l'étend avec une lame à sérigraphier, parallè- lement on étale à épaisseur constante, avec une lame à sérigraphier, de la poudre de soudure (Pb-Sn 63/67) après tamisage sur une deuxième plaque de verre. On prend les blocs de cuivre un à un, on les pose sur la première plaque de verre pour qu'ils s'imprègnent de flux, puis sur la deuxième plaque de verre qui comporte le lit de soudure. Ainsi revêtus les blocs de cuivre sont introduits dans un four (330 pendant environ 2mn pour faire l'étamage des blocs. Enfin les blocs sont rinçés dans un bain à agitation ultrasonique contenant du xylène. Bien que l'on ait décrit dans ce qui précède et représenté sur les dessins les caractéristiques essentielles de l'in- vention appliquées à un mode de réalisation préféré de celle-ci, il est évident que l'homme de l'art peut y ap- porter toutes modifications de forme ou de détail qu'il juge utiles, sans pour autant sortir du cadre de ladite inven- tion. REVENDICATIONS 1. Procédé d'élimination des plots de soudure demeurant surun substrat isolant après retrait d'une micropla- quette semi-conductrice, caractérisé en ce qu'on vient appliquer un bloc constitué par un matériau poreux supportant la température de fusion de la soudure, contre lesdits plots et chauffer le bloc pour que lesdits plots soient absorbés. 2. Procédé selon la revendication 1 caractérisé en ce que ledit bloc est un bloc de cuivre pré-étamé. 3. Procédé selon la revendication 2 caractérisé en ce que le chauffage est effectué par un rayonnement infra-rouge. 4. Procédé selon la revendication 2 caractérisé en ce que le chauffage est effectué par un laser. 5. Procédé selon la revendication 2 caractérisé en ce que le chauffage est effectué par une microflamme. 6. Procédé selon l'une des revendications 2 à 5 caractérisé en ce que ledit bloc de cuivre est obtenu par frittage à chaud, de billes de cuivre dans un liant, sous atmosphère contrôlée d'hydrogène. 7. Procédé selon l'une quelconque des revendications ci- dessus caractérisé en ce que ledit substrat est un subs- trat céramique du type multicouches. 8. Procédé de retravaillage d'un substrat en céramique muni d'une pluralité de microplaquettes semi-conductrices reliées à la surface dudit substrat par des colonnes de soudure, du genre comprenant les étapes suivantes: retrait d'une microplaquette à un emplacement déterminé laissant des plots de soudure de hauteurs et de formes irrégulières à la surface dudit substrat, il élimination de la soudure en excès.pour laisser des plots ajustés avec des hauteurs et dimensions contrôlées, placement et fixation d'une nouvelle microplaquette munie de ses billes de soudure au-dessus desdits plots ajus- tés sur ledit emplacement, caractérisé en ce que ladite étape d'élimination est définie par l'une des reven- dication 1 à 7.